(57)【特許請求の範囲】
【請求項１】
ポリオレフィンコポリマ、ペリレンイミド染料であるN,N′-ビス（2,6-ジイソプロピルフェニル）-3,4:9,10-ペリレンビス（ジカルボキシイミド）、ならびにLumogen F Yellow 083、CI Solvent Yellow 98、CI Solvent Yellow 160:1、Oraset Yellow 8GF、CI Solvent Green 4、CI Solvent Green 5、CI Pigment Yellow 101、およびCI Solvent Yellow 131から成る群より選択される少なくとも１つの黄-緑色染料を含む蛍光黄色物品であって、0/45配置を用いて測定し、CIE標準の光D65により評価した場合に、CIE 1931標準表色系で（0.425，0.480）、（0.465，0.535）、（0.557，0.440）、および（0.500，0.410）によって定義される領域内の色度座標（x, y）を有する蛍光黄色物品。
【請求項２】
ポリカーボネートと、N,N′-ビス（2,6-ジイソプロピルフェニル）-3,4:9,10-ペリレンビス（ジカルボキシイミド）、N,N′-ビス（オクタデシル）-3,4:9,10-ペリレンビス（ジカルボキシイミド）、およびN,N′-ビス（フェネチル）-3,4:9,10-ペリレンビス（ジカルボキシイミド）から成る群より選択される少なくとも１つのペリレンイミド染料と、Lumogen F Yellow 083、CI Solvent Yellow 98、CI Solvent Yellow 160:1、Oraset Yellow 8GF、CI Solvent Green 4、CI Solvent Green 5、CI Pigment Yellow 101、Golden Yellow D-304およびCI Solvent Yellow 131から成る群より選択される少なくとも１つの黄-緑色染料と、を含む蛍光黄色物品であって、0/45配置を用いて測定し、CIE標準の光D65により評価した場合に、CIE 1931標準表色系で（0.425，0.480）、（0.465，0.535）、（0.557，0.440）、および（0.500，0.410）によって定義される領域内の色度座標（x, y）を有する蛍光黄色物品。
【請求項３】
ポリエステル又はポリエステル／ポリカーボネートアロイと、N,N′-ビス（2,6-ジイソプロピルフェニル）-3,4:9,10-ペリレンビス（ジカルボキシイミド）およびN,N′-ビス（オクタデシル）-3,4:9,10-ペリレンビス（ジカルボキシイミド）から成る群より選択される少なくとも１つのペリレンイミド染料と、Lumogen F Yellow 083、CI Solvent Yellow 98、CI Solvent Yellow 160:1、Oraset Yellow 8GF、CI Solvent Green 4、CI Solvent Green 5、CI Pigment Yellow 101、Golden Yellow D-304、およびCI Solvent Yellow 131から成る群より選択される少なくとも１つの黄-緑色染料と、を含む蛍光黄色物品であって、0/45配置を用いて測定し、CIE標準の光D65により評価した場合に、CIE 1931標準表色系で（0.425，0.480）、（0.465，0.535）、（0.557，0.440）、および（0.500，0.410）によって定義される領域内の色度座標（x, y）を有する蛍光黄色物品。
【請求項４】
ポリメチルメタクリレート、ポリアクリレート、ポリメチルメタクリレート／ポリビニリデンフルオリドアロイ、ジイソシアネート、ポリジオール、ならびにブタンジオールおよびヘキサンジオール等の鎖延長剤から成る群より選択されるモノマーから誘導される芳香族および脂肪族ポリウレタン、又は、ポリビニルクロリドと、ペリレンイミド染料であるN,N′-ビス（2,6-ジイソプロピルフェニル）-3,4:9,10-ペリレンビス（ジカルボキシイミド）、ならびにLumogen F Yellow 083、CI Solvent Yellow 98、CI Solvent Yellow 160:1、Oraset Yellow 8GF、CI Solvent Green 4、CI Solvent Green 5、CI Pigment Yellow 101、Golden Yellow D-304、およびCI Solvent Yellow 131から成る群より選択される少なくとも１つの黄-緑色染料を含む蛍光黄色物品であって、0/45配置を用いて測定し、CIE標準の光D65により評価した場合に、CIE 1931標準表色系で（0.425，0.480）、（0.465，0.535）、（0.557，0.440）、および（0.500，0.410）によって定義される領域内の色度座標（x, y）を有する蛍光黄色物品。
【請求項５】
前記蛍光黄色物品は着色層の１つの面上に再帰反射素子を含むか、又は、着色層の１つの面上に配置された再帰反射ベースシートを含み、前記着色層は前記ペリレンイミド染料及び前記黄-緑色染料を前記ポリマー中に含む、請求項１〜４のいずれか１項記載の蛍光黄色物品。
【発明の詳細な説明】
発明の分野
本発明は蛍光着色に関する。特に、本発明は蛍光黄色物品を提供することに関する。
発明の背景
蛍光色は、ほとんどの光条件下、特に低自然光条件下で、視覚シグナリングに対する視認性を増大することが一般に知れている。これらの低自然光条件は、夕暮れ、および日の出時にも発生し、交通信号製造者に課題を提示している。物品の視認性の増大を所望する場合、物品はしばしば蛍光着色剤で着色される。蛍光色は、視認性の増強を可能にする。なぜなら、蛍光色が環境とともに創り出す視覚的対比は、通常の非蛍光物品よりも物質を際立たせるからである。蛍光着色した交通標識は、信号の視認性を増大するのに有効であり、これによって運転者の安全性が向上される。
蛍光の標識は運転者の安全性を向上させるものの、真の蛍光黄色を得ることが困難であるため、それらを黄色の標識に使用するには制限があった。これまで、蛍光着色剤は限られた色相の範囲でしか得られていない。例えば、蛍光着色剤は市販されており、蛍光赤色、蛍光橙色、蛍光黄-緑色を含む。しかし、国際照明委員会（CIE）およびASTMの色度要件を満たす真の蛍光黄色は、容易には得られない。当該分野において公知であるように、CIEは、視覚シグナリングに関する表面色のための国際推奨を提供している。
通常または従来の着色剤を用いて色を処方することは周知である。通常の色は光を放射しない。したがって、通常の着色剤で色を処方する場合、考慮すべき重要なパラメータは、着色剤の光吸収特性および光反射特性である。一方、蛍光色は光を放射する。したがって、蛍光着色剤で処方する場合、考慮すべき重要なパラメータは、蛍光着色剤の光吸収特性、光反射特性、および光放射特性である。通常の色と蛍光色との間にはこのような差異があるため、蛍光染料で色を処方する場合には更に考慮する必要がある。
通常の着色剤から色を処方する技術は非常に発達している。例えば、青色着色剤と赤色着色剤とを混合すると紫色が生じることが知られている。しかし、蛍光着色剤から色を処方する技術は明確にされていない。Rohserの米国特許第4,443,226号は、蛍光の橙-赤色の色調を得るためにチオインジコおよび／または赤色および桃色系のチオインジコの誘導体と、特定の黄色分散染料と、を組み合わせることを記載しているが、これは、カラーポイント、輝度、および光に対する堅牢度を満たすことが求められている。
黄色蛍光物品（視覚シグナリング（例えば、交通信号）に有用な物品等）が必要とされている。現在、当該分野には、そのような黄色蛍光物品も、それらを達成するための明確な方法も存在しない。
発明の要旨
本発明は、CIEおよびASTM要件内の色度座標を伴う黄色を有する蛍光物品を提供する。それぞれの物品は、ポリママトリックスと、本物品に使用されるポリママトリックスに対して特異的に選択される少なくとも２つの異なる染料のブレンドと、を含む。また、再帰反射蛍光黄色シート、およびそのようなシートの製造方法も提供する。
ポリオレフィンコポリマ、ペリレンイミド染料であるN,N'-ビス（2,6-ジイソプロピルフェニル）-3,4:9,10-ペリレンビス（ジカルボキシイミド）ならびにLumogen F Yellow 083、CI Solvent Yellow 98、CI Solvent Yellow 160:1、Oraset Yellow 8GF、CI Solvent Green 4、CI Solvent Green 5、CI Pigment Yellow 101、およびCI Solvent Yellow 131の群より選択される黄-緑色染料を含む蛍光黄色物品が提供される。得られる物品は、0/45配置を用いて測定し、CIE標準の光D65により評価した場合に、CIE 1931標準表色系で（0.425，0.480）、（0.465，0.535）、（0.557，0.440）、および（0.500，0.410）によって定義される領域内の色度座標（x, y）を有する。
ポリカーボネートと、N,N'-ビス（2,6-ジイソプロピルフェニル）-3,4:9,10-ペリレンビス（ジカルボキシイミド）、N,N'-ビス（オクタデシル）-3,4:9,10-ペリレンビス（ジカルボキシイミド）、およびN,N'-ビス（フェネチル）-3,4:9,10-ペリレンビス（ジカルボキシイミド）の群より選択される少なくとも１つのペリレンイミド染料と、Lumogen F Yellow 083、CI Solvent Yellow 98、CI Solvent Yellow 160:1、Oraset Yellow 8GF、CI Solvent Green 4、CI Solvent Green 5、CI Pigment Yellow 101、Golden Yellow D-304、およびCI Solvent Yellow 131の群より選択される少なくとも１つの黄-緑色染料と、を含む蛍光黄色物品が提供される。得られる物品は、0/45配置を用いて測定し、CIE標準の光D65により評価した場合に、CIE 1931標準表色系で（0.425，0.480）、（0.465，0.535）、（0.557，0.440）、および（0.500，0.410）によって定義される領域内の色度座標（x, y）を有する。
ポリエステルと、N,N'-ビス（2,6-ジイソプロピルフェニル）-3,4:9,10-ペリレンビス（ジカルボキシイミド）およびN,N'-ビス（オクタデシル）-3,4:9,10-ペリレンビス（ジカルボキシイミド）の群より選択される少なくとも１つのペリレンイミド染料と、Lumogen F Yellow 083、CI Solvent Yellow 98、CI Solvent Yellow 160:1、Oraset Yellow 8GF、CI Solvent Green 4、CI Solvent Green 5、CI Pigment Yellow 101、Golden Yellow D-304、およびCI Solvent Yellow 131の群より選択される少なくとも１つの黄-緑色染料と、を含む蛍光黄色物品であって、ここで、得られる物品は、0/45配置を用いて測定し、CIE標準の光D65により評価した場合に、CIE 1931標準表色系で（0.425，0.480）、（0.465，0.535）、（0.557，0.440）、および（0.500，0.410）によって定義される領域内の色度座標（x, y）を有する。
ポリエステル／ポリカーボネートアロイと、N,N'-ビス（2,6-ジイソプロピルフェニル）-3,4:9,10-ペリレンビス（ジカルボキシイミド）およびN,N'-ビス（オクタデシル）-3,4:9,10-ペリレンビス（ジカルボキシイミド）の群より選択されるペリレンイミド染料と、Lumogen F Yellow 083、CI Solvent Yellow 98、CI Solvent Yellow 160:1、Oraset Yellow 8GF、CI Solvent Green 4、CI Solvent Green 5、CI Pigment Yellow 101、Golden Yellow D-304、およびCI Solvent Yellow 131から成る群より選択される少なくとも１つの黄-緑色染料と、を含む蛍光黄色物品であって、ここで、得られる物品は、0/45配置を用いて測定し、CIE標準の光D65により評価した場合に、CIE 1931標準表色系で（0.425，0.480）、（0.465，0.535）、（0.557，0.440）、および（0.500，0.410）によって定義される領域内の色度座標（x, y）を有する。
ポリメチルメタクリレート、ペリレンイミド染料である、N,N'-ビス（2,6-ジイソプロピルフェニル）-3,4:9,10-ペリレンビス（ジカルボキシイミド）、ならびにLumogen F Yellow 083、CI Solvent Yellow 98、CI Solvent Yellow 160:1、Oraset Yellow 8GF、CI Solvent Green 4、CI Solvent Green 5、CI Pigment Yellow 101、Golden Yellow D-304、およびCI Solvent Yellow 131の群より選択される少なくとも１つの黄-緑色染料を含む蛍光黄色物品であって、ここで、得られる物品は、0/45配置を用いて測定し、CIE標準の光D65により評価した場合に、CIE 1931標準表色系で（0.425，0.480）、（0.465，0.535）、（0.557，0.440）、および（0.500，0.410）によって定義される領域内の色度座標（x, y）を有する。
ポリメチルメタクリレート／ポリビニリデンフルオリドアロイ、ペリレンイミド染料であるN,N'-ビス（2,6-ジイソプロピルフェニル）-3,4:9,10-ペリレンビス（ジカルボキシイミド）、ならびにLumogen F Yellow 083、CI Solvent Yellow 98、CI Solvent Yellow 160:1、Oraset Yellow 8GF、CI Solvent Green 4、CI Solvent Green 5、CI Pigment Yellow 101、Golden Yellow D-304、およびCI Solvent Yellow 131の群より選択される少なくとも１つの黄-緑色染料を含む蛍光黄色物品であって、ここで、得られる物品は、0/45配置を用いて測定し、CIE標準の光D65により評価した場合に、CIE 1931標準表色系で（0.425，0.480）、（0.465，0.535）、（0.557，0.440）、および（0.500，0.410）によって定義される領域内の色度座標（x, y）を有する。
ジイソシアネート、ポリジオール、ならびにブタンジオールおよびヘキサンジオール等の鎖延長剤の群より選択されるモノマーから誘導される芳香族および脂肪族ポリウレタンと、ペリレンイミド染料であるN,N'-ビス（2,6-ジイソプロピルフェニル）-3,4:9,10-ペリレンビス（ジカルボキシイミド）と、Lumogen F Yellow 083、CI Solvent Yellow 98、CI Solvent Yellow 160:1、Oraset Yellow 8GF、CI Solvent Green 4、CI Solvent Green 5、CI Pigment Yellow 101、Golden Yellow D-304、およびCI Solvent Yellow 131の群より選択される少なくとも１つの黄-緑色染料と、を含む蛍光黄色物品であって、ここで、得られる物品は、0/45配置を用いて測定し、CIE標準の光D65により評価した場合に、CIE 1931標準表色系で（0.425，0.480）、（0.465，0.535）、（0.557，0.440）、および（0.500，0.410）によって定義される領域内の色度座標（x, y）を有する。
ポリビニルクロリド、ペリレンイミド染料であるN,N'-ビス（2,6-ジイソプロピルフェニル）-3,4:9,10-ペリレンビス（ジカルボキシイミド）、ならびにLumogen F Yellow 083、CI Solvent Yellow 98、CI Solvent Yellow 160:1、Oraset Yellow 8GF、CI Solvent Green 4、CI Solvent Green 5、CI Pigment Yellow 101、Golden Yellow D-304、およびCI Solvent Yellow 131の群より選択される少なくとも１つの黄-緑色染料を含む蛍光黄色物品であって、ここで、得られる物品は、0/45配置を用いて測定し、CIE標準の光D65により評価した場合に、CIE 1931標準表色系で（0.425，0.480）、（0.465，0.535）、（0.557，0.440）、および（0.500，0.410）によって定義される領域内の色度座標（x, y）を有する。
蛍光黄色物品を製造する方法であって、（ａ）ポリメチルメタクリレートと、ペリレンイミノ染料であるN,N'-ビス（2,6-ジイソプロピルフェニル）-3,4:9,10-ペリレンビス（ジカルボキシイミド）と、本質的にLumogen F Yellow 083、CI Solvent Yellow 98、CI Solvent Yellow 160:1、Oraset Yellow 8GF、CI Solvent Green 4、CI Solvent Green 5、CI Pigment Yellow 101、Golden Yellow D-304、およびCI Solvent Yellow 131から成る群より選択される少なくとも１つの黄-緑色染料と、を組み合わせる工程であって、得られる物品は、0/45配置を用いて測定し、CIE標準の光D65により評価した場合に、CIE 1931標準表色系で（0.425，0.480）、（0.465，0.535）、（0.557，0.440）、および（0.550，0.410）によって定義される領域内の色度座標（x, y）を有する；ならびに（ｂ）この組み合わせを押出してフィルムを提供する工程、を包含する、方法。
【図面の簡単な説明】
本発明は、図面を参考にして更に説明される：
図１は、本発明の１つの再帰反射の実施態様の一部の断面図である；
図２は、本発明のもう１つの再帰反射の実施態様の一部の断面図である；
図３は、本発明のもう１つの再帰反射の実施態様の断面図である；
図４は、本明細書において黄色と定義される色空間の領域を定義するCIE 1931色度図である。
これらの図は、図４を除き縮小拡大図ではなく、例示的なものに過ぎず、限定されることを意図しない。
例示的実施態様の詳細な説明
定義
本明細書でいう用語「着色剤」とは、顔料または染料、あるいは物品に色相および色度および色価を付与するために用いられる他の物質を意味する。
本明細書でいう用語「従来の着色剤」または「通常の着色剤」は、本明細書において相互に交換可能に用いられ、蛍光特性を示さない着色剤を意味する。
本明細書でいう用語「染料」とは、光の選択吸収によって物質に色を付与する物質を意味する。染料は、可溶性であり、および／または色物質の任意の結晶構造を（少なくとも一時的に）破壊するアプリケーションプロセスを経る。染料は、吸収、溶解、および機械的保持により、あるいはイオン結合または共有結合により物質内に保持される。
本明細書でいう用語「蛍光染料」は、第１の波長で光を吸収し、第１の波長より長い第２の波長で放射する染料を意味する。
本明細書でいう用語「黄色」とは、以下の４つのCIE色度座標によって定義され、図４においてプロットして示される領域内にある色を意味する：
0003814665.tif 000002
好ましくは、領域は以下の色度座標（x, y）によって定義される：（0.425，0.48）、（0.465，0.535）、（0.557，0.44）および（0.5，0.41）；より好ましくは（0.425，0.48）、（0.465，0.535）、（0.532，0.465）および（0.48，0.43）；最も好ましくは（0.44，0.5）、（0.465，0.535）、（0.532，0.465）および（0.5，0.443）。最も好ましい範囲は、高い彩度の色を定義する。
本発明は、染料のブレンドが可溶性であるポリママトリックス内で黄-緑色蛍光染料とペリレンイミド染料とを組み合わせることによって得られる。本発明において使用されるペリレンイミノ染料は、見かけ上有機系である。染料の組み合わせは、ポリマ特異的であることを見出した。したがって、それぞれのポリマについては、そのポリマに対して適切なペリレンイミド染料および適切な黄-緑色蛍光染料とともに個々に説明する。適切なポリマとしては、ポリカーボネート、ポリウレタン、ポリオレフィン、ポリエステル、ポリビニル、ポリアクリレート、ならびにそれらのブレンドおよびコポリマがある。
ポリオレフィンコポリマ
Misland, MIのDow Chemical Company製Primacor 3440等のポリ（エチレンコアクリル酸）とWilmington, DEのE.I. duPont Nemoursより入手可能なNucrel 699等のポリ（エチレンコメタクリル酸）とのオレフィンコポリマは、少なくとも１つのペリレンイミド、および以下の染料の群より選択される少なくとも１つの黄-緑色染料とともに、本発明において有用である。ポリオレフィンコポリマにおいて有用なペリレンイミド染料は、N,N'-ビス（2,6-ジイソプロピルフェニル）-3,4:9,10-ペリレンビス（ジカルボキシイミド）である。以下の群より選択される黄-緑色染料のいずれかを、ポリオレフィン中でペリレンイミドと組み合わせてもよい：Lumogen F Yellow 083、（Ludwigshafen, GermanyのBASFより入手可能）、CI Solvent Yellow 98、CI Solvent Yellow 160:1、Oraset Yellow 8GF（Basel, SwitzerlandのCiba-Geigyより入手可能）、CI Solvent Green 4、CI Solvent Green 5、CI Pigment Yellow 101、およびCI Solvent Yellow 131。
ポリカーボネート
ポリカーボネートは、本発明において有用なマトリックスである。ペリレンイミド染料であるN,N'-ビス（2,6-ジイソプロピルフェニル）-3,4:9,10-ペリレンビス（ジカルボキシイミド）、N,N'-ビス（オクタデシル）-3,4:9,10-ペリレンビス（ジカルボキシイミド）、およびN,N'-ビス（フェネチル）-3,4:9,10-ペリレンビス（ジカルボキシイミド）またはそれらの組み合わせは、ポリカーボネートマトリックスにおいて有用である。上記のペリレンイミド染料のいずれかを、Lumogen F Yellow 083（Ludwigshafen, GermanyのBASFより入手可能）、CI Solvent Yellow 98、CI Solvent Yellow 160:1、Oraset Yellow 8GF（Basel, SwitzerlandのCiba-Geigyより入手可能）、CI Solvent Green 4、CI Solvent Green 5、CI Pigment Yellow 101、Golden Yellow D-304（Cleveland, OhioのDay-Gloより入手可能）、およびCI Solvent Yellow 131の群より選択される少なくとも１つの黄-緑色染料と組み合わせてもよい。
ポリエステル
ポリエステルは、本発明において有用なマトリックスである。ペリレンイミド染料であるN,N'-ビス（2,6-ジイソプロピルフェニル）-3,4:9,10-ペリレンビス（ジカルボキシイミド）およびN,N'-ビス（オクタデシル）-3,4:9,10-ペリレンビス（ジカルボキシイミド）またはそれらの組み合わせは、ポリカーボネートマトリックスにおいて有用である。上記のペリレンイミド染料のいずれかを、Lumogen F Yellow 083（Ludwigshafen, GermanyのBASFより入手可能）、CI Solvent Yellow 98、CI Solvent Yellow 160:1、Oraset Yellow 8GF（Basel, SwitzerlandのCiba-Geigyより入手可能）、CI Solvent Green 4、CI Solvent Green 5、CI Pigment Yellow 101、Golden Yellow D-304（Cleveland, OhioのDay-Gloより入手可能）、およびCI Solvent Yellow 131の群より選択される少なくとも１つの黄-緑色染料と組み合わせてもよい。
ポリカーボネート／ポリエステルブレンド
Eastman Chemical Company, Kingsport, TNより入手可能なDA003等のポリエステル／ポリカーボネートアロイは、本発明において有用なマトリックスである。ペリレンイミド染料であるN,N'-ビス（2,6-ジイソプロピルフェニル）-3,4:9,10-ペリレンビス（ジカルボキシイミド）およびN,N'-ビス（オクタデシル）-3,4:9,10-ペリレンビス（ジカルボキシイミド）またはそれらの組み合わせは、ポリカーボネートマトリックスにおいて有用である。上記のペリレンイミド染料のいずれかを、Lumogen F Yellow 083（Ludwigshafen, GermanyのBASFより入手可能）、CI Solvent Yellow 98、CI Solvent Yellow 160:1、Oraset Yellow 8GF（Basel, SwitzerlandのCiba-Geigyより入手可能）、CI Solvent Green 4、CI Solvent Green 5、CI Pigment Yellow 101、Golden Yellow D-304（Cleveland, OhioのDay-Gloより入手可能）、およびCI Solvent Yellow 131の群より選択される少なくとも１つの黄-緑色染料と組み合わせてもよい。
ポリメチルメタクリレート
St.Louis，MOのICI Acrylicsより入手可能なCP924等のポリメチルメタクリレートは、本発明において有用なマトリックスである。ペリレンイミド染料であるN,N'-ビス（2,6-ジイソプロピルフェニル）-3,4:9,10-ペリレンビス（ジカルボキシイミド）は、ポリメチルメタクリレートマトリックスにおいて有用である。このペリレンイミド染料を、Lumogen F Yellow 083（Ludwigshafen, GermanyのBASFより入手可能）、CI Solvent Yellow 98、CI Solvent Yellow 160:1、Oraset Yellow 8GF（Basel, SwitzerlandのCiba-Geigyより入手可能）、CI Solvent Green 4、CI Solvent Green 5、CI Pigment Yellow 101、Golden Yellow D-304（Cleveland, OhioのDay-Gloより入手可能）、およびCI Solvent Yellow 131の群より選択される少なくとも１つの黄-緑色染料と組み合わせてもよい。
ポリメチルメタクリレート／ポリビニリデンフルオリド
ポリメチルメタクリレート／ポリビニリデンフルオリドは、本発明においてい有用なマトリックスである。ペリレンイミド染料であるN,N'-ビス（2,6-ジイソプロピルフェニル）-3,4:9,10-ペリレンビス（ジカルボキシイミド）は、ポリメチルメタクリレート／ポリビニリデンフルオリドマトリックスにおいて有用である。このペリレンイミド染料を、Lumogen F Yellow 083（Ludwigshafen, GermanyのBASFより入手可能）、CI Solvent Yellow 98、CI Solvent Yellow 160:1、Oraset Yellow 8GF（Basel, SwitzerlandのCiba-Geigyより入手可能）、CI Solvent Green 4、CI Solvent Green 5、CI Pigment Yellow 101、Golden Yellow D-304（Cleveland, OhioのDay-Gloより入手可能）、およびCI Solvent Yellow 131の群より選択される少なくとも１つの黄-緑色染料と組み合わせてもよい。
ポリウレタン
以下のモノマ（１）〜（３）から誘導される芳香族および脂肪族ポリウレタン：（１）ジシクロヘキシルメタン-4,4'-ジイソシアネート、イソホロンジイソシアネート、1,6-ヘキサメチレンジイソシアネート、シクロヘキシルジイソシアネート、ジフェニルメタンジイソシアネート、およびこれらのジイソシアネートの組み合わせ等のジイソシアネート、（２）ポリペンチレンアジペートグリコール、ポリテトラメチレンエーテルグリコール、ポリカプロラクトンジオール、ポリ-1,2-ブチレンオキシドグリコール、およびこれらのポリジオールの組み合わせ等のポリジオール、（３）ブタンジオールおよびヘキサンジオール等の鎖延長剤は、本発明において有用なポリママトリックスである。市販のウレタンポリマとしては：PN-03（Seabrook, New HampshireのMorton International Inc.製）が挙げられる。ペリレンイミド染料であるN,N'-ビス（2,6-ジイソプロピルフェニル）-3,4:9,10-ペリレンビス（ジカルボキシイミド）は、ポリウレタンマトリックスにおいて有用である。このペリレンイミド染料を、Lumogen F Yellow 083（Ludwigshafen, GermanyのBASFより入手可能）、CI Solvent Yellow 98、CI Solvent Yellow 160:1、Oraset Yellow 8GF（Basel, SwitzerlandのCiba-Geigyより入手可能）、CI Solvent Green 4、CI Solvent Green 5、CI Pigment Yellow 101、Golden Yellow D-304（Cleveland, OhioのDay-Gloより入手可能）、およびCI Solvent Yellow 131の群より選択される少なくとも１つの黄-緑色染料と組み合わせてもよい。
ポリビニルクロリド
ポリビニルクロリドは、本発明において有用なマトリックスである。ペリレンイミド染料であるN,N'-ビス（2,6-ジイソプロピルフェニル）-3,4:9,10-ペリレンビス（ジカルボキシイミド）は、ポリウレタンマトリックスにおいて有用である。このペリレンイミド染料を、Lumogen F Yellow 083（Ludwigshafen, GermanyのBASFより入手可能）、CI Solvent Yellow 98、CI Solvent Yellow 160:1、Oraset Yellow 8GF（Basel, SwitzerlandのCiba-Geigyより入手可能）、CI Solvent Green 4、CI Solvent Green 5、CI Pigment Yellow 101、Golden Yellow D-304（Cleveland, OhioのDay-Gloより入手可能）、およびCI Solvent Yellow 131の群より選択される少なくとも１つの黄-緑色染料と組み合わせてもよい。
染料の割合および仕込み量
ペリレンイミド染料に対する黄-緑色染料の割合は、広い範囲にわたって変化してもよい。適切な比率において、本発明の染料のブレンドは、上記で定義した黄色に対する色度座標内の黄色の蛍光色を提供し、これは、視覚シグナリングの黄色に対するASTMおよびCIEの両方の範囲を含む。蛍光黄色を得るためのペリレンイミド染料に対する黄-緑色染料の範囲は、ペリレンイミド染料約100重量部対黄-緑色染料１重量部からペリレンイミド約10重量部対黄-緑色染料100重量部までの範囲内にある。当業者は、選択される実際の割合は、本発明の意図される最終的な用途に依存する変数に依存することを認識している。これは、用いる特定の染料の分子量および吸収特性（分子吸収性等）を包含し、またフィルムを構成する場合はフィルム厚等の生成物の構成変数も包含する。本発明を再帰反射シート構成物に使用する場合、ペリレンイミド染料に対する黄-緑色染料との割合はまた、マイクロスフェア、キューブ等の再帰反射を達成するために使用される支持体層（以下に、より詳細に記載する）の使用に依存する場合もある。
典型的には、約0.01重量％と約2.00重量％との間、好ましくは約0.05重量％と約0.70重量％との間、最も好ましくは約0.1重量％と約0.5重量％との間の蛍光染料ブレンドが、本発明の物品に含まれる。この範囲外の染料仕込み量を伴う物品も本発明に使用することができることはいうまでもない。染料の仕込み量は最終アプリケーションに依存して変化してもよいが、これらの仕込み量は厚さ約0.075mm〜0.25mmのフィルムについて典型的である。しかし、染料をより厚いフィルムに添加する場合、より低い染料仕込み量で同一の視覚効果を与えることができる。当業者に公知であるように、より重度の染料仕込み量を有する物品は、同一染料のより軽度の染料仕込み量を伴う物品よりも明るい蛍光、および／またはより深い色を示す。しかし、きわめて高い蛍光染料仕込み量を有する物品は、自己クエンチング現象を示す場合もあり、これは、蛍光染料の分子が隣接する蛍光染料分子によって放射されるエネルギーを吸収するときに生じる。この自己クエンチングは、所望されない蛍光の明るさの減少を生じる。
いくつかの実施態様において、本発明の物品はフィルムである。また他の実施態様においては、本発明のこれらのフィルムは再帰反射性である。本発明のフィルムは、酸化チタンまたはカルシウムカーボネート等の乳白剤（opacifying agent）を伴わなければ透明である。そのような能力は、着色層12の第２の面16上で再帰反射素子20を形成することによって、図１に示されるように、あるいは示されるように透明な中間粘着剤層40によるかまたはベースシートと着色層とを相互に直接接触させて積層する（示さず）ことによるかのいずれかで、再帰反射ベースシート42を着色層32の第２の面36に取り付けることによって、図２に示されるように、達成され得る。図２に示すように、再帰反射ベースシート42は、裏面46上に形成されるキューブコーナーの再帰反射素子を伴うメンバーを含む。他の実施態様において、再帰反射ベースシートは、マイクロスフェアに基づく再帰反射構造を含んでもよく、例えば、透明なマイクロスフェアの単層、および着色層として単層の対向面上に配置される反射手段が挙げられる。例えば、本発明のスクリーン層／着色層の組み合わせを、米国特許第3,190,178号（McKenzie）に開示されているカプセル化されたレンズの再帰反射シートのカバーフィルムの前面に積層してもよい。または、この組み合わせをカプセル化されたレンズシートのカバーフィルムとして使用してもよい。スクリーン層は、透明なポリマのオーバーレイであり、UV吸収材を含んでもまたは含まなくてもよく、スクリーン層は本発明において任意である。再帰反射の実施態様において、再帰反射素子側の内部に（すなわち、再帰反射素子とスクリーン層との間に）配置される着色層または少なくともその一部は、可視光に対して実質的に透明でなければならない。
図３は、本発明のもう１つの再帰反射の実施態様を示し、ここで、本発明の物品は「ボタンタイプ」の再帰反射体である。物品50は、第１の面54および第２の面56を伴う着色層52、第１の面54に対して配置されるスクリーン層58、ならびにベースメンバー60を含み、スクリーン層58とベースメンバー60とで着色層52を囲っている。第２の面56は、その内部において形成される再帰反射素子62を有する。スクリーン層58と着色層52とは、示されるように相互に間隔をおいて配置することができ、あるいは互いに接触させて設置してもよい。視覚効果および再帰反射効果のため、スクリーン層58で第１の面54が示されるように、物品５０を支持体（示さず）上、例えばサインパネル上にマウントすることができる
所望であれば、本発明の物品を実質的に剛体またはフレキシブルな形態で作製してもよい。例えば、いくつかの実施態様において、物品は、約１センチメートルの直径を有するマンドレルの周りに巻き付けられるほど十分にフレキシブルであってもよい。
実施例
本発明は、以下の実施例によって更に説明されるが、これらの実施例によって制限されることを意図しない。他に示さない限り、すべての量は重量部で表される。
以下の略記号を実施例において使用する：
略記号     意味
IPP        N,N'-ビス（2,6-ジイソプロピル）-3,4:9,10-ペリレンビス（ジカルボキシイミド）
PEP         N,N'-ビス（フェネチル）-3,4:9,10-ペリレンビス（ジカルボキシイミド）
NOP         N,N'-ビス（オクタデシル）-3,4:9,10-ペリレンビス（ジカルボキシイミド）
L083       Lumogen F Yellow 083-BASF製ペリレン染料
SY98       CI Solvent Yellow 98-Hoechst製チオキサンテン染料
SY160      CI Solvent Yellow 160:1-Bayer製ベンゾキサゾールクマリン染料
O8GF       Oraset Yellow 8GF-Ciba-Geigy製メチン染料
SG4         CI Solvent Green 4-BASF製キサンテン染料
SG5         CI Solvent Green 5-BASF製ペリレン染料
PY101      CI Pigment Yellow 101-BASF製アゾメチン染料
D304       Golden Yellow D-304-Day-Glo Color製チオキサンテン染料
SY131       CI Solvent Yellow 131-Day-Glo Color製ナフタルイミド染料
PC         Bisphenol A polycarbonate
PO         ポリオレフィンコポリマ
PMMA       ポリメチルメタクリレート
PEST       ポリエステル
PC/PEST    ポリカーボネートとポリエステルとのブレンド
PU         ポリウレタン
PVC        ポリビニルクロリド
PVDF/PMMA  ポリビニリデンフルオリドとポリメチルメタクリレートとのブレンド
測色
サンプルに対する色度座標を、Reston，VAのHunter Associates Laboratory，Inc.製Labscan 6000分光光度計を用いて、以下の設定および条件で決定した：
測色用の光Ｄ65、
0/45配置、および
CIE２級標準観測者。
蛍光
サンプルを昼光下で観察して、サンプルフィルムが裸眼で蛍光性であるかどうかをテストした。サンプルがカットエッジに沿って発光したら、蛍光性であるとした。
実施例１
実施例１は、ある範囲の仕込み量を伴うポリカーボネートマトリックスにおける本発明の実施態様を示す。
実施例１のためのフィルムを以下のように調製した。蛍光染料を、表１に示す重量％の仕込み量でポリカーボネート樹脂ペレットとブレンドした。使用した樹脂ペレットは、Pittsburgh，PAのBayer Corporationより入手可能なMakrolon FCR-2407であった。染料／樹脂混合物を一夜乾燥して、水分を除去した。一夜乾燥後、260℃、260℃、および304℃と設定した３つの加熱ゾーン、ならびに304℃と設定したフィルムダイを有する単一スクリュー押出し機を用いて、混合物を押出して厚さ約４ミル（0.1mm）のフィルを形成させた。押出し機は、Karlsruhe，GermanyのHaakeより入手可能なHaake Rheocord用3/4インチ単一スクリュー押出し機であった。
次いで、サンプル1H、1I、および1Jについては、St．Paul，Minnesotaの3M Companyにより製造された3M Brand Scotchlite Diamond Grade Retroreflective Sheeting 3970G構成物上にフィルムを積層した。
２つの４ミル（0.10mm）着色フィルムをともに熱積層し、得られる着色フィルムの第１の面に重層した２ミル（0.05mm）の透明なPMMAを積層することによって、サンプル1A〜1Gを調製した。着色層の第２の表面に再帰反射素子をエンボス加工した。２ミルのオーバーレイは、1.8wt％のTinuvin 327（Ciba Geigy Corp製）を含有した。
上記のように、各サンプルについて色を決定した。結果を表１に示す。各サンプルについて蛍光テストも行い、サンプル毎に観察した。
0003814665.tif 000003
実施例２
実施例２は、ある範囲の仕込み量を伴うポリメタクリレートマトリックスにおける本発明の実施態様を示す。
実施例２のためのフィルムを、実施例１に記載の通りに調製した。但し、ポリママトリックスは、ポリカーボネートの代わりにポリメチルメタクリレート（PMMA）を使用した。使用したPMMAは、ICI Acrylics（St. Louis，MO）製Perspex CP924もしくはCP923であるか、またはDupont（Wilmington，DE）製Lucite 47Kのいずれかであり、これらはすべて、約0.3wt％のベンゾトリアゾールタイプのUV吸収体を含有した。押出しまたは溶媒キャスティングのいずれかで、フィルムを作製した。PMMAのための押出し温度は、249℃〜260℃であった。テトラヒドロフランとメチルエチルケトンとのブレンド中に樹脂および染料を溶解し、室温で徐々に乾燥させることによって、溶媒キャストフィルムを作製した。使用した染料および仕込み量は、表２に示した通りであった。再帰反射シートサンプル（Scotchlite Diamond Grade Sheeting 3970）に４ミル（0.10mm）の着色フィルムを積層することによって、フィルムサンプルを作製した。上記のように、各サンプルの色度座標を決定した。結果を表２に示す。各サンプルについて蛍光テストも行い、サンプル毎に観察した。
0003814665.tif 000004
実施例３
実施例３は、ある範囲の仕込み量を伴うポリウレタンマトリックスにおける本発明の実施態様を示す。
実施例３のためのフィルムを、実施例１に記載の通りに調製した。但し、ポリママトリックスは、ポリカーボネートの代わりにポリウレタン（PUR）を使用した。使用したPURは、Morton International Inc., Seabrook, New Hampshire製PN03であった。使用した染料および仕込み量は、表３に示した通りであった。PURのための押出し条件は、154℃〜199℃であった。再帰反射シート（Scotchlite Diamond Grade Sheeting 3970）に４ミル（0.10mm）の着色フィルムを積層することによって、サンプルを作製した。上記のように、各サンプルの測色を決定した。各サンプルについて蛍光テストも行い、サンプル毎に観察した。
0003814665.tif 000005
実施例４
実施例４は、ある範囲の仕込み量を伴うポリカーボネート／ポリエステルブレンドマトリックスにおける本発明の実施態様を示す。
実施例４のためのフィルムを、実施例１に記載の通りに調製した。但し、ポリママトリックスは、ポリカーボネートの代わりにポリカーボネート／ポリエステルブレンド（PC/PEST）を使用した。使用したPC/PESTは、Eastman Chemical Company, Kingspot, TN製DA003であった。PC/PESTのための押出し条件は、270℃〜290℃であった。使用した染料および仕込み量は、表４に示した通りであった。
再帰反射シートサンプル（St．Paul，MNの3M Corporationより入手可能なScotchlite Diamond Grade Sheeting 3970）に４ミル（0.10mm）の着色フィルムを積層することによって、フィルムサンプルを作製した。得られた積層について、上記で概説したプロトコルによる測色を行った。結果を表４に示す。各サンプルについて蛍光テストも行い、サンプル毎に観察した。
0003814665.tif 000006
実施例５
実施例５は、ある範囲の仕込み量を伴うポリオレフィンコポリママトリックスにおける本発明の実施態様を示す。
実施例５のためのフィルムを、実施例１に概説した通りに調製した。但し、ポリママトリックスは、ポリカーボネートの代わりにポリ（エチレンコアクリル酸）［EAA］を使用した。使用したEAAは、Dow Chemical Company, Midland, MI製Primacor 3440であった。EAAのための押出し条件は、176.7℃〜215.6℃であった。使用した染料および仕込み量は、表５に示した通りであった。
再帰反射シートサンプル（Scotchlite Diamond Grade Sheeting 3970）に４ミル（0.10mm）の着色フィルムを積層することによって、フィルムサンプルを作製した。得られた積層について、上記で概説したプロトコルによる測色を行った。結果を表５に示す。各サンプルについて蛍光テストも行い、サンプル毎に観察した。
0003814665.tif 000007
【図１】
0003814665.tif 000008
【図２】
0003814665.tif 000009
【図３】
0003814665.tif 000010
【図４】
0003814665.tif 000011